(57)【特許請求の範囲】
【請求項１】
支持体上にロイコ染料と該ロイコ染料を加熱時に発色させる顕色剤とを主成分とする感熱発色層を有する感熱記録材料において、顕色剤として、下記一般式（Ａ）で示される構造の化合物の少なくとも１種を用いることを特徴とする感熱記録材料。
【化１】
0003656702.tif 000010
【発明の詳細な説明】
【０００１】
【発明の属する技術分野】
本発明は画像の保存性に優れた感熱記録材料に関するものである。
【０００２】
【従来の技術】
感熱記録材料は、一般に支持体上に電子供与性の無色もしくは淡色の染料前駆体と電子受容性の顕色剤とを主成分とする感熱記録層を設けたもので、熱ヘッド、熱ペン、レーザー光等で加熱することにより、染料前駆体と顕色剤とが瞬時反応し、記録画像が得られるものであり、特公昭４３−４１６０号公報、特公昭４５−１４０３９号公報等に開示されている。
このような感熱記録材料は、比較的簡単な装置で記録が得られ、保守が容易であること、騒音の発生が少ないなどの利点があり、近年、電子計算機、ファクシミリ、券売機、ラベルプリンター、レコーダー等の記録材料として広範な分野に利用されている。
このような電子供与性染料前駆体と電子受容性顕色剤を用いた感熱記録材料は、外観がよい、感触がよい、発色濃度が高い等の優れた特性を有している反面、記録画像部が、ポリ塩化ビニルなどのプラスチック等と接触し、プラスチック中に含有される可塑剤や添加剤などにより消色したり、あるいは食品や化粧品等に含有される薬品と接触して、容易に記録画像部が消色または地肌部が発色するなど、記録材料としての保存性が劣るという欠点を有していた。
【０００３】
記録画像の高保存安定性を実現するための手段として高信頼性顕色剤の利用が従来から明らかにされている。例えば、特開昭５８−８２７８８号公報、特開昭６０−１３８５２号公報にはフェノールスルホン化合物の利用が、特開昭６１−４７２９２号公報には安息香酸金属塩の利用が、特開昭６２−１６９６８１号公報には置換サリチル酸化合物の利用が提案されているが、これらの化合物を顕色剤として用いた場合、画像部の可塑剤に対する堅牢性の点では不十分であった。
【０００４】
また、特開昭６２−８００８９号公報にニトロフタル酸モノエステル化合物を用いた感熱記録材料が開示されているが、このタイプも画像部の可塑剤に対する堅牢性の点では不十分であった。更に、特開平６−２５５２６２号公報には、スルホニル尿素基を含む化合物を用いたものが提案されているが、このタイプは画像部の可塑剤に対する堅牢性は優れているが発色感度が極端に劣る欠点を有している。
【０００５】
また、特開平９−２６７５６６号公報には、ジアミック酸誘導体とその金属塩を用いることが提案されているが、これらの化合物は、高温環境下において画像部が大幅に消色してしまうという欠点を有している。
【０００６】
【発明が解決しようとする課題】
本発明は上記従来技術の実状を受けて、画像部の高保存性、特に、耐油性、耐可塑剤性、耐熱性に優れた顕色剤化合物、及びそれを用いた感熱記録材料を提供することを目的とする。
【０００７】
【課題を解決するための手段】
本発明によれば、支持体上にロイコ染料と該ロイコ染料を加熱時に発色させる顕色剤とを主成分とする感熱発色層を有する感熱記録材料において、顕色剤として電子吸引性官能基とカルボキシル基を置換基として有する芳香族環を１分子中に２つ以上有する化合物の少なくとも１種を用いることを特徴とする感熱記録材料が提供される。
前記顕色剤化合物の更なる特徴として、電子吸引性官能基とカルボキシル基を置換基として有する芳香族環を１分子中に２つ以上有する化合物の前記芳香族環がアミド結合を有する構成であることが挙げられる。
また、支持体と感熱記録層との間にプラスチック球状中空微粒子を含有するアンダーコート層を設けることを特徴とする感熱記録材料が提供される。
【０００８】
本発明で用いる電子吸引性官能基とカルボキシル基を置換基として有する芳香族環を１分子中に２つ以上有する化合物は、下記一般式（Ａ）の構造を有する。
【０００９】
【化２】
0003656702.tif 000002
【００１１】
一般式（Ａ）で表わされる化合物を用いた感熱記録材料が高耐可塑剤性を有する理由は明らかではないが、概ね次のような要素が寄与しているものと考えられる。
（１）芳香族カルボン酸を１分子中に２つ以上含有することにより分子量が大きくなり、可塑剤に対する溶解性が低下する。
（２）芳香族カルボン酸を１分子中に２つ以上含有することにより染料を包み込むような立体的な大きさを持つ。
（３）前記特定の電子吸引性基で置換された強い酸である芳香族カルボン酸が顕色能を持つ。
【００１６】
以下に本発明で用いられる一般式（Ａ）で表わされる化合物の具体例を挙げるが、本発明は必ずしもこれらに限定されるものではない。なお、表中の数字は化合物の番号を表す。
【００１７】
【表１】
0003656702.tif 000003
【００１８】
【表２】
0003656702.tif 000004
【００１９】
【表３】
0003656702.tif 000005
【００２１】
本発明に使用されるアンダーコート層はプラスチック球状中空微粒子を主成分として構成されており、そのプラスチック球状中空微粒子とは熱可塑性高分子を殻とし、内部に空気その他の気体を含有するもので、すでに発泡状態となっているプラスチック球状中空微粒子であり、平均粒径は０．２〜２０μｍ程度のものである。平均粒径が０．２μｍより小さいものは、任意の中空度にするのが難しいなどの生産性の問題があってコスト面で難点があり、逆に２０μｍ以上では塗布乾燥後の平滑性が低下するため、サーマルヘッドとの接触性が悪くなり熱感度向上特性が発揮できない。更に、本発明において用いられるプラスチック球状中空微粒子は、中空度が４０％以上のものであるが、この中空度が４０％未満のものは断熱性が低いためサーマルヘッドからの熱エネルギーが支持体を通じて感熱記録材料の外へ放出され、熱感度向上の効果が不十分になる。ここで中空度とは、中空粒子の外径と内径の比であり、下記式で表示されるものである。
中空度（％）＝（中空粒子の内径／中空粒子の外径）×１００
【００２２】
本発明で用いるプラスチック球状中空微粒子はアクリル酸エステル、アクリロニトリルなどのアクリル系樹脂や、スチレンなどのスチレン樹脂あるいはそれらの共重合樹脂などから容易かつ安価に製造することができる。
【００２３】
本発明において用いられる塩基性色素前駆体としてはロイコ染料が用いられるが、例えば次のようなものが挙げられる。
３，３−ビス（Ｐ−ジメチルアミノフェニル）フタリド、
３，３−ビス（Ｐ−ジメチルアミノフェニル）−６−ジメチルアミノフタリド、
３−ジエチルアミノ−６−メチル−７−アニリノフルオラン、
３−ジブチルアミノ−６−メチル−７−アニリノフルオラン、
３−Ｎ−メチル−Ｎ−ブチルアミノ−６−メチル−７−アニリノフルオラン、
３−Ｎ−エチル−Ｎ−ｐ−トリルアミノ−６−メチル−７−アニリノフルオラン、
３−Ｎ−メチル−Ｎ−プロピルアミノ−６−メチル−７−アニリノフルオラン、
３−Ｎ−エチル−Ｎ−プロピルアミノ−６−メチル−７−アニリノフルオラン、
３−Ｎ−メチル−Ｎ−アミルアミノ−６−メチル−７−アニリノフルオラン、
３−Ｎ−エチル−Ｎ−アミルアミノ−６−メチル−７−アニリノフルオラン、
３−Ｎ−エチル−Ｎ−イソアミルアミノ−６−メチル−７−アニリノフルオラン、
３−Ｎ−ヘキシル−Ｎ−イソアミルアミノ−６−メチル−７−アニリノフルオラン、
３−Ｎ−メチル−Ｎ−シクロヘキシルアミノ−６−メチル−７−アニリノフルオラン、
３−Ｎ−エチル−Ｎ−フラニルメチルアミノ−６−メチル−７−アニリノフルオラン、
３−ジエチル−Ｎ−ブチルアミノ−７−（２’−フルオロアニリノ）フルオラン、
３−ピロリジリル−７−ジベンジルアミノフルオラン、
３−ビス（ジフェニルアミノ）フルオラン、
３−ジエチルアミノ−７−（２’−クロロアニリノ）フルオラン、
３−ジエチルアミノ−６−クロロ−７−アニリノフルオラン、
３−ジブチルアミノ−７−（２’−クロロアニリノ）フルオラン、
３−ジエチルアミノ−７−クロロフルオラン、
３−ジエチルアミノ−６−メチル−７−クロロフルオラン、
３−Ｎ−メチル−Ｎ−シクロヘキシルアミノ−６−クロロフルオラン、
３−ジエチルアミノ−６−メチル−７−（２’，４’−ジメチルアニリノ）フルオラン、
３−ジエチルアミノ−７−ジベンジルアミノフルオラン、
３−ブチルアミノ−７−（２’−クロロアニリノ）フルオラン、
３−ジエチルアミノ−６−エトキシエチル−７−アニリノフルオラン等。
【００２４】
また、本発明においては前記カルボキシル基含有芳香族化合物を顕色剤として用いる他に、従来公知な顕色剤と併せて利用し、増感剤等の他の目的用途として利用することも可能である。その際利用する従来公知な顕色剤は具体例としては次のようなものが挙げられる。
４，４’−イソプロピリデンビスフェノール、
４，４’−イソプロピリデンビス（ｏ−メチルフェノール）、
４，４’−ｓｅｃ−ブチリデンビスフェノール、
４，４’−イソプロピリデンビス（２−ｔｅｒブチルフェノール）、
ｐ−ニトロ安息香酸亜鉛、
１，３，５−トリス（４−ｔｅｒブチル−３−ヒドロキシ−２，６−ジメチルベンジル）イソシアヌル酸、
２，２−（３，４−ジヒドロキシフェニルプロパン）、
ビス（４−ヒドロキシ−３−メチルフェニルスルフィド）、
４−｛β−（ｐ−メトキシフェノキシ）エトキシ｝サリチル酸、
１，７−ビス（４−ヒドロキシフェニルチオ）−３，５−ジオキサヘプタン、
フタル酸モノベンジルエステルモノカルボン酸、
４，４’−シクロヘキシリデンビスフェノール、
４，４’−イソプロピリデンビス（２−クロロフェノール）、
２，２’−メチレンビス（４−メチル−６−ｔｅｒブチルフェノール）、
４，４’−ブチリデンビス（６−ｔｅｒブチル−２−メチル）フェノール、
１，１，３−トリス（２−メチル−４−ヒドロキシ−５−シクロヘキシル）ブタン、
４，４’−チオビス（６−ｔｅｒブチル−２−メチルフェノール）、
４，４’−ジフェノールスルホン、
４−ベンジルオキシ−４’−ヒドロキシジフェニルスルホン、
４−イソプロピルオキシ−４’−ヒドロキシジフェニルスルホン、
４，４’−ジフェノールスルホキシド、
２，４’−ジフェノールスルホキシド、
Ｐ−ヒドロキシ安息香酸イソプロピル、
Ｐ−ヒドロキシ安息香酸ベンジル、
プロトカテキユ酸ベンジル、
没食子酸ステアリル、
１，３−ビス（４−ヒドロキシフェニルチオ）−プロパン、
１，３−ビス（４−ヒドロキシフェニルチオ）−２−ヒドロキシプロパン、
Ｎ，Ｎ−ジフェニルチオ尿素、
Ｎ，Ｎ−ジ（ｍ−クロロフェニルチオ尿素）、
サリチルアニリド、
５−クロロサリチルアニリド、
ビス（４−ヒドロキシフェニル）酢酸メチルエステル、
ビス（４−ヒドロキシフェニル）酢酸ベンジルエステル、
１，３−ビス（４−ヒドロキシクミル）ベンゼン、
１，４−ビス（４−ヒドロキシクミル）ベンゼン、
２，４’−ジフェノールスルホン、
２，２’−ジアリル−４，４’−ジフェノールスルホン、
３，４−ジヒドロキシ−４’−メチルジフェニルスルホン、
α，α−ビス（４−ヒドロキシフェニル）−α−メチルトルエン、
４，４’−チオビス（２−メチルフェノール）、
４，４’−チオビス（２−クロロフェノール）等。
【００２５】
また、本発明においては、感度向上剤として種々の熱可融性物質を利用することができる。その具体例としては以下のものが挙げられる。
ステアリン酸、ベヘン酸等の脂肪酸類、ステアリン酸アミド、パルミチン酸アミド等の脂肪酸アミド類、
ステアリン酸亜鉛、ステアリン酸アルミニウム、ステアリン酸カルシウム、パルミチン酸亜鉛、ベヘン酸亜鉛等の脂肪酸金属塩類、
ジフェニルスルホン、
ジフェニルメタン、
ｐ−ベンジルビフェニル、
ターフェニル、
トリフェニルメタン、
ｐ−ベンジルオキシ安息香酸ベンジル、
β−ベンジルオキシナフタレン、
β−ナフトエ酸フェニル、
１−ヒドロキシ−２−ナフトエ酸フェニル、
１−ヒドロキシ−２−ナフトエ酸メチル、
ジフェニルカーボネート、
テレフタル酸ベンジル、
１，４−ジメトキシナフタレン、
１，４−ジエトキシナフタレン、
１，４−ジベンジルオキシナフタレン、
１，２−ジフェノキシエタン、
１，２−ビス（４−メチルフェノキシエタン）、
１，４−ジフェノキシ−２−ブテン、
１，２−ビス（４−メトキシフェニルチオ）エタン、
ジベンゾイルメタン、
１，４−ジフェニルチオブタン、
１，４−ジフェニルチオ−２−ブテン、
１，３−ビス（２−ビニルオキシエトキシ）ベンゼン、
１，４−ビス（２−ビニルオキシエトキシ）ベンゼン、
ｐ−（２−ビニルオキシエトキシ）ビフェニル、
ｐ−アリールオキシビフェニル、
ジベンゾイルオキシメタン、
ジベンゾイルオキシプロパン、
ジベンジルジスルフィド、
１，１−ジフェニルエタノール、
１，１−ジフェニルプロパノール、
ｐ−ベンジルオキシベンジルアルコール、
１，３−フェノキシ−２−プロパノール、
Ｎ−オクタデシルカルバモイル−ｐ−メトキシカルボニルベンゼン、
Ｎ−オクタデシルカルバモイルベンゼン、
１，２−ビス（４−メトキシフェノキシ）プロパン、
１，５−ビス（４−メトキシフェノキシ）−３−オキサペンタン、
シュウ酸ジベンジル、
シュウ酸ビス（４−メチルベンジル）、
シュウ酸ビス（４−クロロベンジル）等。
【００２６】
本発明において、感熱記録層を形成する際に使用される結着樹脂としては、従来公知の水溶性高分子、または水性高分子エマルジョンから適宜選択される。その具体例としては例えば、ポリビニルアルコール、澱粉、澱粉誘導体、メトキシセルロース、ヒドロキシエチルセルロース、メチルセルロース、エチルセルロースなどのセルロース誘導体、ポリアクリル酸ソーダ、ポリビニルピロリドン、アクリルアミド／アクリル酸エステル共重合体、アクリルアミド／アクリル酸エステル／メタクリル酸共重合体、スチレン／無水マレイン酸共重合体アルカリ塩、イソブチレン／無水マレイン酸共重合体アルカリ塩、ポリアクリルアミド、アルギン酸ソーダ、ゼラチン、カゼインなどが挙げられる。また、水性高分子エマルジョンとしてはスチレン／ブタジエン共重合体、スチレン／ブタジエン／アクリル系共重合体などのラテックス類や、酢酸ビニル樹脂、酢酸ビニル／アクリル系共重合体、スチレン／アクリル酸エステル共重合体、アクリル酸エステル樹脂、ポリウレタン樹脂などのエマルジョンが挙げられる。
【００２７】
また、本発明において前記アンダーコート層を形成する際に使用される結着樹脂は、従来公知の水溶性高分子または水性高分子エマルジョンから適宜選択される。その具体例としては例えば、ポリビニルアルコール、澱粉、澱粉誘導体、メトキシセルロース、ヒドロキシエチルセルロース、メチルセルロース、エチルセルロースなどのセルロース誘導体、ポリアクリル酸ソーダ、ポリビニルピロリドン、アクリルアミド／アクリル酸エステル共重合体、アクリルアミド／アクリル酸エステル／メタクリル酸共重合体、スチレン／無水マレイン酸共重合体アルカリ塩、イソブチレン／無水マレイン酸共重合体アルカリ塩、ポリアクリルアミド、アルギン酸ソーダ、ゼラチン、カゼインなどが挙げられる。また、水性高分子エマルジョンとしてはスチレン／ブタジエン共重合体、スチレン／ブタジエン／アクリル系共重合体などのラテックス類や、酢酸ビニル樹脂、酢酸ビニル／アクリル系共重合体、スチレン／アクリル酸エステル共重合体、アクリル酸エステル樹脂、ポリウレタン樹脂などのエマルジョンが挙げられる。
【００２８】
本発明においては、前記アンダーコート層にプラスチック球状中空微粒子の他に充填剤としてさらに無機顔料を添加することによりサーマルヘッドとの接触性を向上させることが可能であり、その結果、熱感度をさらに向上させることが可能になる。無機顔料の例としては、炭酸カルシウム、シリカ、酸化亜鉛、酸化チタン、水酸化アルミニウム、水酸化亜鉛、硫酸バリウム、クレー、タルク、カオリンなどが挙げられる。
【００２９】
また、本発明においては前記ロイコ染料及び顕色剤とともに、必要に応じてさらにこの種の感熱記録材料に慣用される補助成分、例えば、填料、界面活性剤、滑剤、圧力発色防止剤などを併用することができる。この場合填料としては、炭酸カルシウム、シリカ、酸化亜鉛、酸化チタン、水酸化アルミニウム、水酸化亜鉛、硫酸バリウム、クレー、カオリン、タルク、表面処理されたカルシウムやシリカ等の無機系微粉末の他、尿素−ホルマリン樹脂、スチレン／メタクリル酸共重合体、ポリスチレン樹脂、塩化ビニリデン系樹脂などの有機系の微粉末を挙げることができる。滑剤としては、高級脂肪酸及びその金属塩、高級脂肪酸アミド、高級脂肪酸エステル、動物性、植物性、鉱物性または石油系の各種ワックス類などが挙げられる。
【００３０】
更に、本発明の感熱記録材料は、印字時のヘッドマッチング性を向上させたり、記録材料への筆記性、捺印性の向上などの目的により、本発明の感熱記録層上に必要に応じて保護層を設けることも可能であるが、この場合、保護層を構成する成分としては、前記の填料、バインダー、熱可融性物質等を用いることができる。
【００３１】
本発明において前記一般式（Ａ）で表わされる化合物を感熱記録層に利用する場合の含有量としては乾燥重量で１〜５ｇ／ｍ2、好ましくは１〜２ｇ／ｍ2が適当である。
また、本発明の化合物を利用した感熱記録材料の用途としては、従来感熱記録材料が利用されている分野いずれでも可能である。具体的に挙げると、ファクシミリペーパー、食品ＰＯＳラベル、産業用バーコードラベル、ライナーレスラベル、券紙、磁気付き券紙、ＣＡＤペーパー、透明感熱フィルム等が挙げられる。
【００３２】
【実施例】
次に、本発明を実施例により更に詳細に説明する。なお、以下の部及び％はいずれも重量基準である。
実施例１
下記組成よりなる混合物を磁性ボールミルで分散し［Ａ液］〜［Ｅ液］を調製する。
［Ａ液］
３−Ｎ，Ｎジブチルアミノ−６−メチル−７−アニリノフルオラン  １０部
１０％ポリビニルアルコール水溶液                              １０部
水                                                            ３０部
［Ｂ液］
化合物Ｎｏ（３）の化合物                                      １０部
１０％ポリビニルアルコール水溶液                              １０部
水                                                            ３０部
［Ｃ液］
Ｐ５２７（水沢化学製シリカゲル）                              １０部
１０％ポリビニルアルコール水溶液                              １０部
水                                                            ３０部
［Ｄ液］
ステアリン酸亜鉛                                              １０部
１０％ポリビニルアルコール水溶液                              １０部
水                                                            ３０部
【００３３】
次に、下記組成の混合物をディスパーにて撹拌分散して［Ｅ液］を調整した。
［Ｅ液］
非発泡性プラスチック微小中空粒子                              ４０部
（固形分２４％、平均粒径３μｍ、中空度９５％）
スチレン／ブタジエン共重合体ラテックス                        １０部
水                                                            ５０部
【００３４】
次に、［Ａ液］〜［Ｅ液］を用いて感熱発色層塗布液とアンダーコート塗布液を下記の混合比で調製した。
［感熱発色層塗布液］
［Ａ液］：［Ｂ液］：［Ｃ液］：［Ｄ液］＝１：２：１：１
［アンダーコート塗布液］
［Ｅ液］：［Ｃ液］＝２：１
＜各層の塗工＞
市販の上質紙（坪量６０ｇ／ｍ2）の表面にアンダーコート塗布液を乾燥重量が３ｇ／ｍ2となるように塗布乾燥して中間コート紙（アンダーコート層塗布済紙）を得た。
このアンダーコート層上に感熱発色層塗布液を乾燥重量が２．５ｇ／ｍ2となるように塗布乾燥して感熱発色層を設けた。その後、１０ｋｇ／ｃｍ2の圧力でキャレンダー処理して本発明の感熱記録材料を得た。
【００３５】
実施例２
実施例１の［Ｂ液］において化合物Ｎｏ（３）の代わりに、化合物Ｎｏ（１６）の化合物を用いた以外は実施例１と同様にして調製し、感熱記録材料を得た。実施例３
実施例１の［Ｂ液］において化合物Ｎｏ（３）の代わりに、化合物Ｎｏ（８）の化合物を用いた以外は実施例１と同様にして調製し、感熱記録材料を得た。
実施例４
実施例１の［Ｂ液］において化合物Ｎｏ（３）の代わりに、化合物Ｎｏ（２１）の化合物を用いた以外は実施例１と同様にして調製し、感熱記録材料を得た。実施例５
実施例１の［Ｂ液］において化合物Ｎｏ（３）の代わりに、化合物Ｎｏ（１３）の化合物を用いた以外は実施例１と同様にして調製し、感熱記録材料を得た。実施例６
実施例１の［Ｂ液］において化合物Ｎｏ（３）の代わりに、化合物Ｎｏ（２６）の化合物を用いた以外は実施例１と同様にして調製し、感熱記録材料を得た。実施例７
実施例１の［Ｂ液］において化合物Ｎｏ（３）の代わりに、化合物Ｎｏ（２９）の化合物を用いた以外は実施例１と同様にして調製し、感熱記録材料を得た。実施例８
実施例１の［Ｂ液］において化合物Ｎｏ（３）の代わりに、化合物Ｎｏ（４２）の化合物を用いた以外は実施例１と同様にして調製し、感熱記録材料を得た。実施例９
実施例１の［Ｂ液］において化合物Ｎｏ（３）の代わりに、化合物Ｎｏ（３４）の化合物を用いた以外は実施例１と同様にして調製し、感熱記録材料を得た。実施例１０
実施例１の［Ｂ液］において化合物Ｎｏ（３）の代わりに、化合物Ｎｏ（４７）の化合物を用いた以外は実施例１と同様にして調製し、感熱記録材料を得た。実施例１１
実施例１の［Ｂ液］において化合物Ｎｏ（３）の代わりに、化合物Ｎｏ（３９）の化合物を用いた以外は実施例１と同様にして調製し、感熱記録材料を得た。実施例１２
実施例１の［Ｂ液］において化合物Ｎｏ（３）の代わりに、化合物Ｎｏ（５２）の化合物を用いた以外は実施例１と同様にして調製し、感熱記録材料を得た。実施例１３
実施例１においてアンダーコート塗布液を塗布しない以外は実施例１と同様にして調製し、感熱記録材料を得た。
【００３６】
比較例１
実施例１の［Ｂ液］において化合物Ｎｏ（３）の代わりに、２，４’−ジヒドロキシジフェニルスルホンを用いた以外は実施例１と同様にして調製し、感熱記録材料を得た。
比較例２
実施例１の［Ｂ液］において化合物Ｎｏ（３）の代わりに、下記化合物を用いた以外は実施例１と同様にして調製し、感熱記録材料を得た。
【００３７】
【化５】
0003656702.tif 000006
【００３８】
比較例３
実施例１の［Ｂ液］において化合物Ｎｏ（３）の代わりに、下記化合物を用いた以外は実施例１と同様にして調製し、感熱記録材料を得た。
【００３９】
【化６】
0003656702.tif 000007
【００４０】
比較例４
実施例１の［Ｂ液］において化合物Ｎｏ（３）の代わりに、下記化合物を用いた以外は実施例１と同様にして調製し、感熱記録材料を得た。
【００４１】
【化７】
0003656702.tif 000008
【００４２】
以上のように作成した感熱記録材料について、次に示す試験を行ない、その結果を表５に示す。
＜発色性試験＞
松下部品株式会社製薄膜ヘッドを有するシュミレータ印字実験装置にてヘッド電力０．６８Ｗ／ｄｏｔ、１ライン記録時間１０ｍｓ／ライン、走査線密度８Ｘ３．８５ｄｏｔ／ｍｍの条件でパルス幅０．４、０．８、１．２ｍｓで印字を行ない、各パルス幅での画像濃度をマクベス濃度計で測定し、発色感度特性を評価した。
【００４３】
＜画像部保存性試験＞
東洋精機製熱傾斜試験機を用い各サンプルが飽和濃度を示す温度の熱ブロックで２ｋｇ／ｃｍ2、１秒の条件で印字して試験前画像サンプルを作製した。
（耐可塑剤性試験）
試験サンプルに塩ビラップフィルム（信越ポリマー製）を３枚重ね、５ｋｇの加重を掛けて４０℃、１５時間放置後の画像濃度をマクベス濃度計で測定し、耐可塑剤性を評価した。
（耐油性試験）
試験サンプルに綿実油を塗布して４０℃、１５時間放置後の画像濃度をマクベス濃度計で測定し、耐油性を評価した。
（耐熱性試験）
試験サンプルを１００℃、１５時間放置後の画像濃度をマクベス濃度計で測定し、耐熱性を評価した。
【００４４】
【表６】
0003656702.tif 000009
【００４５】
【発明の効果】
以上、詳細かつ具体的な説明から明らかなように、本発明の感熱記録材料は画像の耐可塑剤性、耐油性、耐熱性の全てにおいて極めて優れた効果を奏するものである。